СПОСОБ ПОЛУЧЕНИЯ ПОРОШКОВ ТИТАНА ТЕРМОХИМИЧЕСКОЙ ОБРАБОТКОЙ

1. Способ получения порошков титана термохимической обработкой, включающий загрузку губчатого титана в реторту, вакуумирование и нагрев его в вакууме, подачу водорода в реторту, проведение процесса гидрирования губчатого титана с одновременным охлаждением реторты, извлечение гидрированного губчатого титана из реторты, измельчение, рассев его на фракции, загрузку измельченных гидрированных порошков титана в реторту, их дегидрирование путем вакуумирования и нагревания, удаление водорода из реторты, охлаждение реторты и извлечение порошков титана, отличающийся тем, что водород подают в реторту с пониженной скоростью до избыточного давления водорода в реторте не более 44 кПа, гидрированный губчатый титан измельчают в атмосфере аргона при избыточном давлении не более 10-20 кПа, а процесс дегидрирования проводят при подаче аргона в реторту, при этом реторту герметизируют, вакуумируют до остаточного давления 0,01 кПа и разогревают, после задают аргон до избыточного давления 10-30 кПа, удаляют выделяющийся в процессе дегидрирования водород совместно с аргоном до остаточного давления 0,01 кПа, производят термическую выдержку в течение 3-5 ч, охлаждают и извлекают порошки титана.
3
2
2. Способ по п. 1, отличающийся тем, что скорость подачи водорода в реторту составляет не более 360 м/ч на 1 м сечения реторты.
3. Способ по п. 1, отличающийся тем, что термическую выдержку при дегидрировании проводят при абсолютном давлении до 0,01 кПа и температуре до 600°С.